Procédé de préparation d’un matériau cimentaire de blindage contre les rayonnements ionisants, qui comprend au moins les étapes de : a) préparation d’une pâte cimentaire comprenant au moins un ciment et de l’eau, le ciment étant un ciment hydraulique ou un ciment phospho-magnésien, puis b) durcissement de la pâte cimentaire obtenue à l’étape a), caractérisé en ce que la pâte cimentaire comprend de plus une poudre constituée d’octoxyde de triuranium appauvri en uranium-235. Procédé selon la revendication 1, dans lequel le ciment est un ciment CEM I ou CEM II, de préférence CEM I. Procédé selon la revendication 1, dans lequel le ciment est un ciment phospho-magnésien comprenant un oxyde de magnésium calciné et un sel d’acide phosphorique. Procédé selon la revendication 3, dans lequel le sel d’acide phosphorique est le phosphate de sodium, le monohydrogénophosphate de sodium, le dihydrogéno-phosphate de sodium, le phosphate de potassium, le monohydrogénophosphate de potassium, le dihydrogénophosphate de potassium, le phosphate d’aluminium, le monohydrogénophosphate d’aluminium, le phosphate d’ammonium, le monohydrogéno-phosphate d’ammonium ou le dihydrogénophosphate d’ammonium, de préférence le dihydrogénophosphate de potassium. Procédé selon la revendication 3 ou la revendication 4, dans lequel le ciment phospho-magnésien présente un rapport molaire magnésium/phosphore compris entre 0,1 et 12, de préférence entre 0,8 et 3 et, mieux encore, égal à 1 ± 0,1. Procédé selon l’une quelconque des revendications 1 à 5, dans lequel la poudre d’U 3 O 8 appauvri est une poudre dont 50 % en volume des grains ont une taille au plus égale à 5 μm, de préférence au plus égale à 3 μm, et dont 90 % en volume des grains ont une taille au plus égale à 10 μm, de préférence au plus égale à 7 μm. Procédé selon la revendication 2, dans lequel la poudre d’U 3 O 8 appauvri représente de 1 % à 80 %, de préférence de 10 % à 45 %, en masse de la masse totale de la pâte cimentaire. Procédé selon la revendication 3, dans lequel la poudre d’U 3 O 8 appauvri représente de 1 % à 80 %, de préférence de 35 % à 75 %, en masse de la masse totale de la pâte cimentaire. Procédé selon l’une quelconque des revendications 1 à 8, dans lequel la pâte cimentaire comprend de plus au moins un adjuvant choisi parmi les super-plastifiants et les retardateurs de prise. Procédé selon l’une quelconque des revendications 1 à 9, dans lequel la pâte cimentaire comprend de plus au moins l’un choisi parmi le sable, les gravillons et les fibres. Procédé selon l’une quelconque des revendications 1 à 10, dans lequel la pâte cimentaire comprend un rapport massique eau/ciment allant de 0,10 à 1, de préférence de 0,20 à 0,60. Procédé selon l’une quelconque des revendications 1 à 11, dans lequel la pâte cimentaire comprend de plus des déchets radioactifs. Procédé d’immobilisation de déchets radioactifs par cimentation, caractérisé en ce qu’il comprend la préparation d’un matériau cimentaire de blindage contre les rayonnements ionisants par un procédé selon l’une quelconque des revendications 1 à 12. Procédé de fabrication d’un conteneur de conditionnement d’un déchet radioactif ou d’un emballage de transport et/ou de stockage de matières radioactives, caractérisé en ce qu’il comprend la préparation d’un matériau cimentaire de blindage contre les rayonnements ionisants par un procédé selon l’une quelconque des revendications 1 à 11. Procédé de fabrication d’un élément de structure d’un site de stockage de déchets radioactifs ou d’une salle blindée ou radioprotégée, caractérisé en ce qu’il comprend la préparation d’un matériau cimentaire de blindage contre les rayonnements ionisants par un procédé selon l’une quelconque des revendications 1 à 11.